(57)【要約】  【課題】  生産性の高い半導体ブロックのスライス方法に適した砥粒とスライス方法を提供する。  【解決手段】  供給リール８から供給されるワイヤー６を複数の間隔保持用ローラー５間に配置して、巻き取りリールで巻き取りながら砥粒と鉱物油を混合させたスラリーを供給してスライスする半導体ブロックのスライス方法であって、上記砥粒に線形度１．４〜２．４の範囲にあり、平均体積粒径マイナス２μｍから平均体積粒径プラス１μｍまで砥粒の体積の合計が全砥粒の体積の６５％以上になるものを使用する。  【選択図】  図１
2005039174.tif 000002
【特許請求の範囲】
【請求項１】
半導体ブロックから一定の厚みのウエハーを切り出すときに使用される切削液に用いられる砥粒であって、砥粒の成分がＳｉＣであり、砥粒の平均体積に対応する粒径（平均体積粒径という）が６〜１６μｍの範囲にあり、粒子の線形度が１．４〜２．４の範囲にあるものが７０体積％以上あることを特徴とする砥粒。
【請求項２】
前記粒子の線形度が１．８〜２．０の範囲にあるものが７０体積％以上あることを特徴とする請求項１に記載の砥粒。
【請求項３】
前記粒子の凹凸度が１．２〜１．８の範囲にあるものが７０体積％以上あることを特徴とする請求項１または２に記載の砥粒。
【請求項４】
前記粒子の凹凸度が１．４〜１．６の範囲にあるものが７０体積％以上あること特徴とする請求項３に記載の砥粒。
【請求項５】
供給リールから供給されるワイヤーを複数の間隔保持用ローラー間に配置し、巻き取りリールで巻き取りながら、砥粒を液体に混合させたスラリーを供給して半導体ブロックをスライスする半導体ブロックのスライス方法において、前記砥粒の成分がＳｉＣであり、砥粒の平均体積に対応する粒径（平均体積粒径という）が６〜１６μｍの範囲にあり、粒子の線形度が１．４〜２．４の範囲のものが７０体積％以上ある砥粒を使用することを特徴とする半導体ブロックのスライス方法。
【請求項６】
前記粒子の凹凸度が１．２〜１．８の範囲のものが７０体積％以上あることを特徴とする請求項５に記載の半導体ブロックのスライス方法。
【請求項７】
前記半導体ブロックがシリコンであることを特徴とする請求項５または請求項６に記載の半導体ブロックのスライス方法。
【請求項８】
前記半導体ブロックを複数ブロック同時にスライスすることを特徴とする請求項５〜請求項７のいずれかに記載の半導体ブロックのスライス方法。
【請求項９】
半導体ブロックから一定の厚みのウエハーを切り出すときに使用される切削液に用いられる砥粒であって、砥粒の平均体積に対応する粒径（平均体積粒径という）マイナス２μｍから平均体積粒径プラス１μｍまでの粒子の体積の合計が、全砥粒の体積の６５％以上のものからなることを特徴とする砥粒。
【請求項１０】
平均体積粒径マイナス２μｍから平均体積粒径プラス１μｍまでの砥粒の体積の合計が全砥粒の体積の７０％以上のものからなることを特徴とする請求項９に記載の砥粒。
【請求項１１】
前記砥粒の体積分布において、体積比率が最大となる粒径が平均体積粒径以上であることを特徴とする請求項９または請求項１０に記載の砥粒。
【請求項１２】
供給リールから供給されるワイヤーを複数の間隔保持用ローラー間に配置し、巻き取りリールで巻き取りながら、砥粒を液体に混合させたスラリーを供給して半導体ブロックをスライスする半導体ブロックのスライス方法において、前記砥粒の平均体積に対応する粒径（平均体積粒径という）マイナス２μｍから平均体積粒径プラス１μｍまでの粒子の体積の合計が、全砥粒の体積の６５％以上のものを用いることを特徴とする半導体ブロックのスライス方法。
【請求項１３】
前記砥粒の体積分布において、体積比率が最大となる粒径が平均体積粒径以上であることを特徴とする請求項１２に記載の半導体ブロックのスライス方法。
【請求項１４】
前記半導体ブロックがシリコンであることを特徴とする請求項１２または請求項１３に記載の半導体ブロックのスライス方法。
【発明の詳細な説明】
【技術分野】
【０００１】
本発明は、半導体ブロック等をワイヤーソーでスライスする際に好適に用いることができる砥粒、およびそれを用いた半導体ブロックのスライス方法に関するものである。
【背景技術】
【０００２】
半導体素子や太陽電池に用いられる半導体ウエハーは、チョクラルスキー法や鋳造法で作成された単結晶や多結晶の半導体ブロックから形成される。例えば多結晶シリコンウエハーは一般的にキャスティング法と呼ばれる方法で製造される。このキャスティング法とは、離型材を塗布した黒鉛などからなる鋳型内にシリコン融液を注入して、冷却固化することによってシリコンインゴットを形成する方法である。このシリコンインゴットの端部を除去したり、所望の大きさに切断したりして切り出し、切り出したインゴットを所望の厚みにスライスして単結晶または多結晶のシリコンウエハーを得る。
【０００３】
このような半導体ブロックから一定の厚みのウエハーを切り出す装置としてワイヤーソーが用いられる。このワイヤーソーは、直径約１００〜３００μｍのピアノ線などの一本のワイヤーを、間隔保持用ローラー５上に設けた多数の溝に巻きつけて、一定ピッチで互いに平行となるように張って、ワイヤーを一方向または双方向に走行させる。このワイヤーにスラリーと呼ばれるオイルまたは水にＳｉＣなどの砥粒を混合した切削液を供給しながら、半導体ブロックをワイヤーに押圧して半導体ブロックを徐々にスライスしていく。つまり、ワイヤーによって運ばれた砥粒の切削力によって半導体ブロックをスライスする。このワイヤーソーによるスライスでは多数の半導体ウエハーを同時にスライスすることができ、また外周刃や内周刃などを使用する他のスライス方法と比べてスライス精度が高く、かつ使用しているワイヤーが細いためカーフロス（切り代）を少なくできるという利点がある。
【０００４】
このときに使用するＳｉＣからなる砥粒は、その粒径で管理するのが一般的である（例えば特許文献１参照）。このようにＳｉＣの粒径をある範囲内に限定することにより、カーフロスを一定範囲内に保つことができ、スライスされたウエハーの厚みのばらつきを抑えることができる。
【発明の開示】
【発明が解決しようとする課題】
【０００５】
ところが、上述した従来の半導体ブロックのスライス方法では、スライスしたウエハーの厚みのばらつきをある程度抑えることはできるものの、切削性にばらつきがあるため、スライスした半導体ウエハーの表面が波打ったり、傷が付いたりしてしまうという問題があった。
【０００６】
これは従来の砥粒は、粒子の線形度、凹凸度、粒径分布を管理していないため、砥粒のなかに切削力の低い粒が入っており、スライスがスムーズに進まないためである。
【０００７】
図７は従来の半導体ブロックの切断方法によってスライスされたウエハーの断面状態を説明するための図である。図中の６はワイヤー、９はウエハー、１０はワイヤー走方向出口側を示す。ワイヤー６はワイヤー走方向に走りながら上方向に進行し、ウエハー９を切り出す。このとき従来の半導体ブロックのスライス方法では、ワイヤー走方向出口側１０に表面の波うちや傷といった不良が発生しやすい。これはワイヤーの走方向の入口側では切削力の高い砥粒が充分にあるため、ワイヤー６がスムーズに走行するものの、出口側１０付近には切削力の強い砥粒が供給されにくいためである。そこで単結晶ウエハーなどでは切断後にラッピング処理などをして、波うちや傷などを消すのが一般的である。しかし工数の増加につながり生産性が悪い。
【０００８】
本発明はこのような問題に鑑みてなされたものであり、半導体ブロックの切削性に優れ、生産性の高い砥粒およびそれを用いた半導体ブロックのスライス方法を提供することを目的とする。
【０００９】
本発明の請求項１に係る砥粒は、半導体ブロックから一定の厚みのウエハーを切り出すときに使用される切削液に用いられるものであって、その成分がＳｉＣであり、砥粒の平均体積に対応する粒径（平均体積粒径という）が６〜１６μｍの範囲にあり、ＳｉＣ粒子の線形度が１．４〜２．４の範囲のものが７０体積％以上あるものである。
【００１０】
また、本発明の請求項５に係る半導体ブロックのスライス方法は、供給リールから供給されるワイヤーを複数の間隔保持用ローラー間に配置し、巻き取りリールで巻き取りながら、前述した砥粒を水または油といった液体に混合させたスラリーを供給して半導体ブロックをスライスする方法である。
【００１１】
上記砥粒では、前記粒子の線形度が１．８〜２．０のものが７０体積％以上あることがさらに望ましい。
【００１２】
また、前記粒子の凹凸度が１．２〜１．８の範囲のものが７０体積％以上あると、切削性が向上するので望ましく、１．４〜１．６の範囲のものが７０体積％以上あることがさらに望ましい。
【００１３】
前記半導体ブロックはシリコンであることが望ましい。
【００１４】
前記半導体ブロックは複数同時にスライスすることができる。
【００１５】
また、本発明の請求項９に係る砥粒は、その平均体積粒径マイナス２μｍから平均体積粒径プラス１μｍまでの粒子の体積の合計が、全砥粒の体積の６５％以上のものからなることを特徴とする。
【００１６】
上記砥粒では、平均体積粒径マイナス２μｍから平均体積粒径プラス１μｍまでの砥粒の体積の合計が全砥粒の体積の７０％以上のものからなることがさらに望ましい。
【００１７】
また、本発明の請求項１２に係る半導体ブロックのスライス方法は、供給リールから供給されるワイヤーを複数の間隔保持用ローラー間に配置し、巻き取りリールで巻き取りながら、前述した砥粒を水または油といった液体に混合させたスラリーを供給して半導体ブロックをスライスする方法である。
【００１８】
前記砥粒の体積分布において、体積比率が最大となる粒径が平均体積粒径以上であることが望ましい。
【発明の効果】
【００１９】
以上のように、請求項１および請求項５に係る発明によれば、平均体積粒径が６〜１６μｍで、ＳｉＣ粒子の線形度が１．４〜２．４のものが７０体積％以上のものからなることから、半導体ブロックをスライスする際に、切削性の高いスライスを行うことができる。
【００２０】
また、本発明では、初期の切削性のみならずその切削性を維持することも考慮されている。よって従来では不可能であった大面積の半導体ブロックのスライスや、従来よりも多くの本数の半導体ブロックを同時にスライスするときに、その切削性が維持されるため、生産性を高めることができる。
【００２１】
請求項９および請求項１２に係る発明によれば、平均体積粒径マイナス２μｍから平均体積粒径プラス１μｍまでの砥粒の体積の合計が全砥粒の体積の６５％以上、好ましくは７０％以上のものからなることから、半導体ブロックをスライスする際に、従来問題であったウエハー表面の波うちや傷の発生を抑制することができる。これにより、従来単結晶ウエハー等で行われていたラッピング等の表面処理を行う必要がなくなる。したがって、例えば太陽電池素子に適したウエハーにスライスすることが可能となる。
【発明を実施するための最良の形態】
【００２２】
以下、本発明の実施の形態を添付図面を参照しながら詳細に説明する。
【００２３】
図１は、本発明を実施するためのワイヤーソーを示す概略図である。ワイヤーソーは、半導体ブロックから一定の厚みのウエハーを切り出す装置である。
【００２４】
図１において、１はスラリー供給ノズル、２はスラリー受け、３ａ、３ｂは半導体ブロック、４はスライス台、５は間隔保持用ローラー、６はワイヤー、７はディップ槽、８はワイヤー供給リールである。間隔保持用ローラー５は、通常２〜４本設置されている。
【００２５】
このワイヤーソーは、直径約１００〜３００μｍのピアノ線などの一本のワイヤー６を間隔保持用ローラー５上に設けた多数の溝に巻きつけて、一定ピッチで互いに平行となるように配置してワイヤーを一方向または双方向に走行させる。
【００２６】
このワイヤー６にスラリー供給ノズル１からスラリー受け２を介してスラリーと呼ばれるオイルまたは水にＳｉＣなどの砥粒を混合した切削液を供給する。スラリーを供給しながら半導体ブロック３ａ、３ｂ（総称するときは「半導体ブロック３」という）をワイヤー６に押圧して半導体ブロック３の下方から上方に向けて徐々にスライスしていく。このとき、ワイヤー６によって運ばれた砥粒の切削力によって半導体ブロック３をスライスする。スライスする半導体ブロックの数は、図１に示すように、２つであってもよく、１つまたは３つ以上であってもよい。
【００２７】
ここで、砥粒の形状を示す数値を定義する。
【００２８】
「線形度」とは砥粒１粒の最大長（最大直径）と最大の断面積との比率であり、
線形度＝［（最大長）２／最大断面積］×（π／４）
で表す。真球の場合、線形度は１であり、真球から外れるほど線形度は上がる。
【００２９】
また、砥粒の「凹凸度」は、砥粒１粒の最大周囲長と最大断面積の比率であり
凹凸度＝［（最大周囲長）２／最大断面積）＊（１／４π）］
で表す。真球の場合は凹凸度１となり、周囲長が長くなるほど凹凸度の値は大きくなる。
【００３０】
線形度と同様に、砥粒の形状の扁平率を表す数値として「針状比」を使用することもできる。針状比は
針状比＝最大長／対角幅
で表す。対角幅とは最大長と直角に交わる長さのことをいう。
【００３１】
なお、この線形度や凹凸度などは走査型レーザー顕微鏡で測定する。
【００３２】
図２から図４は砥粒の形状を説明するための模式図である。図２のように砥粒Ｐの断面形状が真球の場合は線形度１となり、図３のような楕円球の場合は楕円の扁平率が高くなるほど線形度は１より大きくなる。
【００３３】
ＳｉＣなどの砥粒は、線形度が１．４〜２．４のものが７０体積％以上あるものを使用する。平均体積粒径が６〜１６μｍの砥粒において線形度が１．４以下の場合、砥粒の形状は図２に示すような真球に近くなり切削性が悪くなる。線形度が２．４以上の場合には初期の切削性は高いものの、砥粒によって他の砥粒が削られて砥粒全体としての切削強度が弱くなってしまうため、繰り返し使用することが困難となる。
【００３４】
また、平均体積粒径が６μｍ未満の場合、スライス時に砥粒が回転しにくくなってしまうため、ワイヤーがスムーズに進行しなくなってしまい、切り出されたシリコンウェハーの表面が波打ったり傷がついたりワイヤーが断線したりするという問題が発生することがある。
【００３５】
平均体積粒径が１６μｍを越える場合には、カーフロスが大きくなってしまうため不向きである。
【００３６】
さらに、線形度が１．４〜２．４のものが７０体積％に満たないと、１．４〜２．４以外の比率が高くなってしまうため、真球に近くなり切削性が悪くなったり初期の切削性は高いものの砥粒により他の砥粒が削られ、砥粒全体としての切削強度が弱くなってしまうため、繰り返し使用することが困難になったりする。また、線形度は１．８〜２．０であれば更によい。このように選定すると砥粒の形状のばらつきが小さくなるので、砥粒により他の砥粒が削られるということが少なくなり、全ての砥粒が切削に有効に寄与することになる。
【００３７】
また、この砥粒は凹凸度が１．２〜１．８のものが７０体積％以上であるのがよい。凹凸度が１．２以下の場合、図２の真球に近い形状となって切削性が悪い。また、１．８以上の場合には初期の切削性は高いものの、図４に示すようなＳｉＣの周囲の突起がスライス時に削られやすくなるため繰り返し使用することが困難となり不向きである。さらに、凹凸度が１．２〜１．８のものが７０体積％未満であれば、１．２〜１．８以外の砥粒の比率が高くなりすぎてしまうため、切削性が悪かったり繰り返し使用することが困難になったりする。また、凹凸度は１．４〜１．６であれば更によい。
【００３８】
なお、この凹凸度は円形度として表すことも可能である。この「円形度」は凹凸度の逆数である。シスメックス測定器を用いて直接円形度を測定することも可能である。測定によって得られる円形度は０．８４〜０．８７であったほうがよい。針状比を用いた場合には、針状比を１．２〜１．８、特に１．４〜１．６にすればよい。
【００３９】
前記線形度および凹凸度の範囲内の砥粒は、ＳｉＣの砥粒を使用し、シリコンブロックをスライスするときに特に有効にその効果を発揮する。
【００４０】
なお、上述のような線形度や凹凸度を有する砥粒は、石英とタールと塩を焼き固め、ボールミルで一次粉砕し、さらに別のボールミルで二次粉砕するか、ジェットミルで二次粉砕することにより得られる。
【００４１】
つぎに、スラリーに含まれる砥粒の体積分布について解説する。
【００４２】
本発明では、スラリーに含まれる砥粒の平均体積に対応する粒径（「平均体積粒径」という）をａ（単位μｍ）とする。ａマイナス２μｍからａプラス１μｍまでの砥粒の体積の合計が、全砥粒の体積の６５％以上の分布となる砥粒を用いる。なお、砥粒の体積分布についてはＪＩＳ  Ｒ６００２の測定方法（研削といし用研磨材の粒度の試験方法）で測定する。
【００４３】
図５は、砥粒の体積分布を説明するためのグラフである。ある粒径に全砥粒の何％の体積の砥粒が存在しているかを示す。図中ａは平均体積粒径を示す。平均体積粒径ａは、粒径と体積の積分値を砥粒の全体積で割った値となる。このとき砥粒の体積分布はレーザーカウンター等で測定することができる。
【００４４】
本発明によれば粒径が（ａ−２）μｍから（ａ＋１）μｍの領域にある砥粒の体積の合計が全砥粒の体積の６５％以上になることが好ましい。粒径が（ａ−２）μｍ未満の小さな粒径の砥粒の割合が増えると、大きな粒径の砥粒の間に小さな粒径の砥粒がつまり砥粒全体の動きを阻害する。逆に粒径が（ａ＋１）μｍを越える大きな粒径の砥粒の割合が増えると、スライスで得られたウエハーの厚みに面内のばらつきが生じる。つまり粒径（ａ−２）μｍから粒径（ａ＋１）μｍの粒径の砥粒が最も有効に切削に寄与する。
【００４５】
例えば平均体積粒径ａが１５μｍのときには、粒径が１３μｍ以上１６μｍ以下の領域にある砥粒の体積が全砥粒の体積の６５％以上になることが好ましい。
【００４６】
このような体積分布を実現する砥粒の入ったスラリーを選定することにより、従来問題であったワイヤー走方向出口側１０（図７参照）での波うちや傷の発生を抑制することができる。これは、粒径（ａ−２）μｍから粒径（ａ＋１）μｍの領域の砥粒の切削力が他の領域に比べ高いからである。
【００４７】
また粒径（ａ−２）μｍから粒径（ａ＋１）μｍの領域にある砥粒の体積の合計が全砥粒の体積の７０％以上であれば、その効果を更に有効に発揮する。
【００４８】
さらに、体積比率が最大となる粒径ｂを定義する。この最大体積粒径ｂを図６に示している。図６に示すように、全砥粒の体積分布において、最大体積粒径ｂは平均体積粒径ａ以上であったほうがよい。すなわち、
ｂ＞ａ
これにより、切削力が更に向上する。このように粒径の大きな砥粒の割合を少なくすることにより、全ての砥粒が有効に回転し、切削に寄与しやすくなる。
【００４９】
このように、粒径（ａ−２）μｍから粒径（ａ＋１）μｍまでの粒子の体積の合計が全砥粒の体積の６５％以上となるようにするには、分級により選別すればよい。分級の方法には湿式分級と乾式分級の方法があるが、粒径（ａ−２）μｍから粒径（ａ＋１）μｍまでの粒子の体積の合計が全砥粒の体積の６５％以上にするためには、湿式分級を行ったほうがよい。これは湿式分級のほうが、より正確に粒径の細かい粒子を選別することができるからである。
【００５０】
湿式分級のプロセスには、上昇流を利用するもの、水平流を利用するもの、単なる静置によるもの等があり、特に分離の精度において優れているのは上昇流を利用するものである。また、上昇流を利用するものは、バッチ式操作（一度に仕込んだ粒子を逐次取り出すもの）による場合と、連続式操作（連続的に供給される粒子を連続的に取り出すもの）による場合とに大別される。このうち、上昇流を利用し、かつバッチ式操作による基本的な分級装置は分級筒の下部に分級液の流入口、上部に細粒子を含むスラリーの流出口、中程にスラリーの供給口を設ける。
【００５１】
分級液として通常は、被分級粒子よりも密度の低い液体が用いられる。被分級粒子は分級液の中にあって、重力の作用で沈降し、従って分級液に対して相対的に下に移動するが、分級液は分級筒下部の流入口から継続的に供給され、分級筒内を上に移動しているので、この分級液の上昇と粒子の沈降とが相殺され、スラリー状の粒子は、比較的長く分級筒内に留まる。
【００５２】
この場合、分級筒内に供給されたスラリー状の粒子の沈降速度は、それらの粒子に依存し、粗い粒子ほど早く沈降する。つまり、分級液の上昇速度との比較において、より早く沈降する成分（粗い粒子）は下へ、そうでない粒子（細かい粒子）は上へ移動する。その結果、分級筒内には、粒子の径に対応して、大きな径の粒子ほど下方に位置する層状構造ができる。
【００５３】
以上で本発明の実施の形態を説明してきたが、本発明の実施は、前記の形態に限定されるものではなく、本発明の範囲内で種々の変更を施すことが可能である。
【実施例１】
【００５４】
平均体積粒径のみを管理した砥粒、平均体積粒径と線形度を管理した砥粒、および平均体積粒径と線形度と凹凸度を管理した砥粒を用意した。砥粒の平均体積粒径が６μｍ未満の場合、スライス時に砥粒が回転しにくくなってしまうため、ワイヤーがスムーズに進行しなくなってしまい、切り出されたシリコンウェハーの表面が波打ったり傷がついたり、ワイヤーが断線したりするという問題を発生することがある。
【００５５】
平均体積粒径が１６μｍを越える場合には、カーフロスが大きくなってしまうため不向きである。そのためすべて１４．７μｍに統一した。
【００５６】
鋳造法で製造された約１５０×１５０×３００ｍｍの直方体の多結晶シリコンから成るブロックを２本用意し、同じ砥粒で５回繰り返してワイヤーソーでスライスした。
【００５７】
そのときの１回目および５回目のウエハーの良品比率（ウエハー表面に傷やうねりがないものが良品）を表１に示す。
【００５８】
砥粒の平均体積粒径、線形度および凹凸度は、１Ｌｏｔ１．５ｔの砥粒を攪拌し均一な状態にした後、左右相殺法により１６分割に縮分し、それぞれから任意に２２個の砥粒を抜き出して測定した後、２２個のデータのうち最大値と最小値を除いた２０個のデータの合計３２０個の分布により求めた。
【表１】
2005039174.tif 000003
【００５９】
平均体積粒径のみを管理した条件Ｎｏ．１、２の従来品の場合、１回目の良品比率は７４．５〜７５．２％、５回目の良品比率は６２．３〜７３．９％であった。
【００６０】
これに対し平均体積粒径と線形度を管理した条件Ｎｏ．３〜８のうち、線形度１．４〜２．４の割合が７０％体積以上の条件Ｎｏ．３２〜８で、１回目の良品比率、５回目の良品比率ともに条件Ｎｏ．１、２の従来砥粒を用いたときの良品比率を上回った。
【００６１】
また、条件Ｎｏ．３〜８のうち、線形度１．８〜２．０の割合が７０体積％以上となる条件Ｎｏ．６〜８では、５回目の良品比率でも８５％を超える高い値となった。
【００６２】
また、条件Ｎｏ．９〜１４の、線形度の１．４〜２．４の割合を７６．１〜７６．７体積％、１．８〜２．０の割合を７１．２〜７１．８体積％に管理した砥粒では、凹凸度１．２〜１．８の割合が７０体積％以上の条件Ｎｏ．１１〜１４で１回目の良品比率が９０％を越える高い値となった。特に凹凸度が１．４〜１．６の割合が７０体積％を越える条件Ｎｏ．１３、１４の砥粒を使用すると５回目の良品比率も９０体積％を超える高い値となった。
【実施例２】
【００６３】
鋳造法で製造された１５０×１５０×３００ｍｍの直方体の多結晶シリコンから成るブロックをワイヤーソーでスライスした。
【００６４】
砥粒として次の５種類を用いた。いずれも平均体積粒径は１４．７μｍであった。砥粒の分布は、１Ｌｏｔ１．５ｔの砥粒を攪拌して均一な状態にした後、左右相殺法によって１６分割に縮分し、それぞれから任意に２２個の砥粒を抜き出して測定した後、２２個のデータのうち最大値と最小値を除いた２０個のデータの合計３２０個の分布によって求めた。
【００６５】
（１）全砥粒の体積累計値が９７％となる点での砥粒の粒径が、その体積累計値で５０％となる点の砥粒の粒径の１．５〜１．８倍となる従来の体積分布の砥粒。
【００６６】
（２）平均体積粒径マイナス２μｍから平均体積粒径プラス１μｍの領域（つまり１２．７μｍから１５．７μｍまで）にある砥粒の体積の合計が、全部の砥粒の体積の６４．５％になる本発明による体積分布の砥粒。この砥粒は、最大体積粒径が１５．０μｍであった。
【００６７】
（３）平均体積粒径マイナス２μｍから平均体積粒径プラス１μｍの領域（つまり１２．７μｍから１５．７μｍまで）にある砥粒の体積の合計が、全部の砥粒の体積の６５．６％になる本発明による体積分布の砥粒。この砥粒は、最大体積粒径が１５．３μｍであった。
【００６８】
（４）平均体積粒径マイナス２μｍから平均体積粒径プラス１μｍの領域（つまり１２．７μｍから１５．７μｍまで）にある砥粒の体積の合計が、全部の砥粒の体積の７０．９％になる本発明による体積分布の砥粒。この砥粒は、最大体積粒径が１５．１μｍであった。
【００６９】
（５）平均体積粒径マイナス２μｍから平均体積粒径プラス１μｍの領域（つまり１２．７μｍから１５．７μｍまで）にある砥粒の体積の合計が、全部の砥粒の体積の７５．１％になる本発明による体積分布の砥粒。この砥粒は、最大体積粒径が１５．２μｍであった。
【００７０】
（１）（２）（３）（４）（５）によって得られたウエハーのうち、表面に目視可能な波うちおよび傷のあるウエハーの枚数を調べた結果を表２に示す。数値は、波うちや表面の傷に起因する不良枚数比率を表す。
【表２】
2005039174.tif 000004
【００７１】
従来の砥粒（１）ではウエハーに発生していた表面の波うちが４．２％であり、従来の砥粒（２）では３．６％となった。これに対し本発明の砥粒（３）では０．８％となった。また、本発明の砥粒（４）では０．４％となった。このように平均体積粒径マイナス２μｍから平均体積粒径プラス１μｍの領域にある砥粒の体積の合計が、全部の砥粒の体積の６５％以上になる本発明の砥粒では大幅に減少した。
【００７２】
さらに、平均体積粒径マイナス２μｍから平均体積粒径プラス１μｍの領域にある砥粒の体積の合計が、全部の砥粒の体積の７０％以上になる本発明の砥粒（５）ではさらに大きく減少した。また、本発明の砥粒（３）〜（４）では表面の傷も５．４％、３．９％から１．５〜１．０％に大きく減少した。
【００７３】
これによって、従来の砥粒（１）では８１．７％、従来の砥粒（２）では８４．２％であった良品比率（全不良枚数比率）が本発明の砥粒（３）〜（５）では９０％以上に向上し、特に平均体積粒径マイナス２μｍから平均体積粒径プラス１μｍの領域にある砥粒の体積の合計が、全部の砥粒の体積の７０％以上になる本発明の砥粒（４）、（５）では９２％を越える高い比率になった。
【図面の簡単な説明】
【００７４】
【図１】半導体ブロックのスライス方法に用いるワイヤーソーを示す概略図である。
【図２】砥粒の形状を説明するための図である。
【図３】砥粒の他の形状を説明するためのである。
【図４】砥粒のさらに他の形状を説明するためのである。
【図５】砥粒の体積分布を示す図である。
【図６】他のパターンにおける砥粒の体積分布を示す図である。
【図７】半導体ブロックのスライスによって得られたウエハーの表面状態を説明するための断面図である。
【図１】
2005039174.tif 000005
【図２】
2005039174.tif 000006
【図３】
2005039174.tif 000007
【図４】
2005039174.tif 000008
【図５】
2005039174.tif 000009
【図６】
2005039174.tif 000010
【図７】
2005039174.tif 000011